(57)【要約】【課題】  両面での特性差が低減された光硬化型粘着シートを任意の光硬化型粘着剤組成物により簡易な設備で低コストで製造する光硬化型粘着シートの製造方法を提供する。【解決手段】  光硬化型粘着シートの製造方法は、光硬化型粘着剤組成物による光硬化型粘着剤層を有する光硬化型粘着シートを製造する方法であって、光硬化型粘着剤組成物の塗布により形成された未硬化状態の光硬化型粘着剤層に、一方の面側から光を照射して、重合率が３０〜７３％となるまで硬化させた後、他方の面側から光を照射して硬化させ、硬化状態の光硬化型粘着剤層を形成することを特徴とする。光硬化型粘着シートとしては、光硬化型粘着剤層のみから形成された構成の光硬化型両面粘着シートが好適であり、光硬化型粘着剤層の各面は、それぞれ、２枚のセパレータにより保護されていることが好ましい。【選択図】      なし【特許請求の範囲】
【請求項１】
光硬化型粘着剤組成物による光硬化型粘着剤層を有する光硬化型粘着シートを製造する方法であって、光硬化型粘着剤組成物の塗布により形成された未硬化状態の光硬化型粘着剤層に、一方の面側から光を照射して、重合率が３０〜７３％となるまで硬化させた後、他方の面側から光を照射して硬化させ、硬化状態の光硬化型粘着剤層を形成することを特徴とする光硬化型粘着シートの製造方法。
【請求項２】
光硬化型粘着シートが、光硬化型粘着剤層のみから形成された構成の光硬化型両面粘着シートである請求項１記載の光硬化型粘着シートの製造方法。
【請求項３】
光硬化型粘着剤層の各面が、それぞれ、２枚のセパレータにより保護されている請求項２記載の光硬化型粘着シートの製造方法。
【請求項４】
光硬化型粘着剤組成物による光硬化型粘着剤層を有する光硬化型粘着シートを製造するための装置であって、光硬化型粘着剤層の一方の面側から光を照射するための第１光照射部と、光硬化型粘着剤層の他方の面側から光を照射するための第２光照射部とを有しており、且つ光硬化型粘着剤組成物の塗布により形成された未硬化状態の光硬化型粘着剤層に、一方の面側から第１光照射部により光を照射して、重合率が３０〜７３％となるまで硬化させた後、他方の面側から第２光照射部により光を照射して硬化させ、硬化状態の光硬化型粘着剤層を形成することが可能な構成を有していることを特徴とする光硬化型粘着シートの製造装置。
【請求項５】
光硬化型粘着シートが、光硬化型粘着剤層のみから形成された構成の光硬化型両面粘着シートである請求項４記載の光硬化型粘着シートの製造装置。
【請求項６】
光硬化型粘着剤層の各面が、それぞれ、２枚のセパレータにより保護されている請求項５記載の光硬化型粘着シートの製造装置。
【請求項７】
第１光照射部および第２光照射部が、それぞれ、光源として、高圧放電タイプの光源を有している請求項４〜６の何れかの項に記載の光硬化型粘着シートの製造装置。
【請求項８】
第１光照射部による第１照射ゾーン、および第２光照射部による第２照射ゾーンに、それぞれ、光硬化型粘着シートの除熱のための冷却部が設置されている請求項４〜７の何れかの項に記載の光硬化型粘着シートの製造装置。
【請求項９】
光硬化型粘着剤組成物による光硬化型粘着剤層を有する光硬化型粘着シートであって、請求項１〜３の何れかの項に記載の光硬化型粘着シートの製造方法を利用して製造されたことを特徴とする光硬化型粘着シート。
【発明の詳細な説明】
【技術分野】
【０００１】
本発明は、光硬化型粘着シートの製造方法、及び光硬化型粘着シートの製造装置、並びに光硬化型粘着シートに関する。
【背景技術】
【０００２】
従来、光硬化型粘着シート（「光硬化性シート」と称する場合がある）の製造方法としては、光硬化型粘着剤層の片側のみから光を照射して硬化させる片面照射方式による製造方法が一般的に利用されている。しかしながら、片面照射方式では、光硬化型粘着剤層において、光が照射された面（照射面）と、その反対側の面（光が照射されていない非照射面）とでは、光の当たり方が異なるため、それぞれの面での特性に差が生じる場合があり、具体的には、例えば、光硬化型両面粘着シートにおける表裏の各面での粘着力に差が生じてしまう場合がある。このように、光硬化型両面粘着シートにおける表裏の各面での特性に差が生じてしまう傾向は、光硬化型粘着シートの厚さや着色状態により、光が遮蔽される場合、顕著となる。
【０００３】
そこで、光硬化型粘着剤層中に、ガラスパウダーおよびポリオレフィンパウダーを用いることにより、紫外線の照射側面と裏面（非照射側面）との接着力に差異が生じないようにした複合型紫外線硬化型粘着剤組成物および両面粘着テープが開示されている（特許文献１参照）。しかしながら、この方法では、光硬化型粘着剤層を形成するための材料（光硬化型粘着剤組成物）に、制約が生じてしまい、任意の光硬化型粘着剤組成物を利用することができない。
【０００４】
光硬化型両面粘着シートにおける表裏の各面での特性に差が生じないようにするには、本質的には、硬化させる光硬化型粘着剤層の両側に、光照射部を設置して、両側から完全に光照射を行えばよいが、この場合、光照射部の灯数（具体的には、ランプ又は光源の数）が多くなり、コスト高となる。
【０００５】
特に、光源として、高照度タイプの光源（例えば、メタルハライドランプや高圧水銀ランプなど）が用いられている場合、安全性の面で、高照度タイプの光源を対向した状態で設置することは好ましくないので、交互に設置する必要があったり、光硬化型粘着シートの除熱のための冷却ノズルを設置することが困難となったりして、設備的にも煩雑となる。
【０００６】
【特許文献１】特開２００１−３１１０６８号公報
【発明の開示】
【発明が解決しようとする課題】
【０００７】
従って、本発明の目的は、光硬化型粘着剤層の両面での特性差が低減された光硬化型粘着シートを、任意の光硬化型粘着剤組成物を用いて、簡易な設備で且つ低コストで製造することができる光硬化型粘着シートの製造方法、及び光硬化型粘着シートの製造装置、並びに光硬化型粘着シートを提供することにある。
【課題を解決するための手段】
【０００８】
本発明者らは前記目的を達成するために鋭意検討した結果、未硬化状態の光硬化型粘着剤層に、まず、一方の面側から光照射を行って、所定の重合率となるまで硬化させた後、次に、他方の面側から光照射を行って硬化させ、硬化状態の光硬化型粘着剤層を形成させると、光硬化型粘着シートにおける光硬化型粘着剤層の表裏の表面での特性差を低減させる又は無くすことができ、しかも、設備的にも容易（簡易）であり、低コストで光硬化型粘着シートを製造することができることを見出した。本発明はこれらの知見に基づいて完成されたものである。
【０００９】
すなわち、本発明は、光硬化型粘着剤組成物による光硬化型粘着剤層を有する光硬化型粘着シートを製造する方法であって、光硬化型粘着剤組成物の塗布により形成された未硬化状態の光硬化型粘着剤層に、一方の面側から光を照射して、重合率が３０〜７３％となるまで硬化させた後、他方の面側から光を照射して硬化させ、硬化状態の光硬化型粘着剤層を形成することを特徴とする光硬化型粘着シートの製造方法を提供する。
【００１０】
本発明の光硬化型粘着シートの製造方法では、光硬化型粘着シートとしては、光硬化型粘着剤層のみから形成された構成の光硬化型両面粘着シートが好適である。また、前記光硬化型粘着剤層の各面は、それぞれ、２枚のセパレータにより保護されていることが好ましい。
【００１１】
本発明は、また、光硬化型粘着剤組成物による光硬化型粘着剤層を有する光硬化型粘着シートを製造するための装置であって、光硬化型粘着剤層の一方の面側から光を照射するための第１光照射部と、光硬化型粘着剤層の他方の面側から光を照射するための第２光照射部とを有しており、且つ光硬化型粘着剤組成物の塗布により形成された未硬化状態の光硬化型粘着剤層に、一方の面側から第１光照射部により光を照射して、重合率が３０〜７３％となるまで硬化させた後、他方の面側から第２光照射部により光を照射して硬化させ、硬化状態の光硬化型粘着剤層を形成することが可能な構成を有していることを特徴とする光硬化型粘着シートの製造装置を提供する。
【００１２】
本発明の光硬化型粘着シートの製造装置では、光硬化型粘着シートとしては光硬化型粘着剤層のみから形成された構成の光硬化型両面粘着シートが好適である。また、光硬化型粘着剤層の各面は、それぞれ、２枚のセパレータにより保護されていることが好ましい。さらにまた、第１光照射部および第２光照射部が、それぞれ、光源として、高圧放電タイプの光源を有していてもよく、第１光照射部による第１照射ゾーン、および第２光照射部による第２照射ゾーンに、それぞれ、光硬化型粘着シートの除熱のための冷却部が設置されていてもよい。
【００１３】
本発明は、さらにまた、光硬化型粘着剤組成物による光硬化型粘着剤層を有する光硬化型粘着シートであって、前記光硬化型粘着シートの製造方法を利用して製造されたことを特徴とする光硬化型粘着シートを提供する。
【発明の効果】
【００１４】
本発明の光硬化性シートの製造方法によれば、光硬化型粘着剤層の両面での特性差が低減された光硬化型粘着シートを、任意の光硬化型粘着剤組成物を用いて、簡易な設備で且つ低コストで製造することができる。
【発明を実施するための最良の形態】
【００１５】
［光硬化型粘着シートの製造方法］
本発明の光硬化型粘着シートの製造方法では、図１で示されるように、光硬化型粘着剤組成物の塗布により形成された未硬化状態の光硬化型粘着剤層に、一方の面側から光を照射して、重合率が３０〜７３％となるまで硬化させた後、他方の面側から光を照射して硬化させ、硬化状態の光硬化型粘着剤層を形成することにより、光硬化型粘着剤組成物による光硬化型粘着剤層を有する光硬化型粘着シートを製造している。図１は、本発明の光硬化型粘着シートの製造方法の一例を部分的に示す概略図である。図１において、１は光硬化型粘着シートの製造装置における光照射処理ゾーン部、１ａは第１照射ゾーン、１ｂは第２照射ゾーン、２は第１光照射部、２ａは第１光照射部２における光源、３は第２光照射部、３ａは第２光照射部３における光源、４は光硬化型粘着シート（硬化状態の光硬化型粘着剤層を有する光硬化型粘着シート）、４ａは未硬化状態の光硬化型粘着剤層を有する光硬化型粘着シート用部材（「未硬化光硬化型粘着シート」と称する場合がある）、５は光照射処理ゾーン部１におけるラインの移動方向（光硬化型粘着シート４又は未硬化光硬化型粘着シート４ａの流れ方向）である。
【００１６】
図１に示される光硬化型粘着シートの製造装置における光照射処理ゾーン部１は、供給（導入）される未硬化光硬化型粘着シート４ａにおける光硬化型粘着剤層に、初めに、一方の側（図１では下部側）から所定の重合率となるまで、光を照射する第１照射ゾーン１ａと、次に、他方の側（図１では上部側）から硬化状態となるまで、光を照射する第２照射ゾーン１ｂとを有している。具体的には、未硬化光硬化型粘着シート４ａは、光硬化型粘着剤組成物の塗布により形成された未硬化状態の光硬化型粘着剤層を有しており、光照射処理ゾーン部１内にラインの移動方向５の方向で未硬化光硬化型粘着シート４ａが供給されると、第１照射ゾーン１ａで、未硬化光硬化型粘着シート４ａにおける未硬化状態の光硬化型粘着剤層に、第１光照射部２により、一方の側（図１では下部側）から光源２ａにより光を照射して、重合率が３０〜７３％となるまで硬化させた後、第２照射ゾーン１ｂで、未硬化光硬化型粘着シート４ａにおける重合率が３０〜７３％となるまで硬化された光硬化型粘着剤層に、第２光照射部３により、他方の側（図１では上部側）から光源３ａにより照射して硬化させ、硬化状態の光硬化型粘着剤層を形成し、光硬化型粘着シート（すなわち、硬化状態の光硬化型粘着剤層を有する光硬化型粘着シート）４を製造している。
【００１７】
このように、本発明では、未硬化状態の光硬化型粘着剤層に、一方の面側から光を照射して、重合率が３０〜７３％となるまで硬化させた後、他方の面側から光を照射して硬化させ、硬化状態の光硬化型粘着剤層を形成しており、単に、一方の側から照射した後、他方の側から照射しているのではなく、また、両面側から同時に又は交互に光を照射しているのでもない。そのため、光硬化型粘着剤層を形成するための光硬化型粘着剤層として、任意の光硬化型粘着剤組成物を用いていても、光を有効に照射して、未硬化状態の光硬化型粘着剤層を硬化させることができ、光硬化型粘着剤層の両面での特性差（特に、粘着性の差）を低減させる又は無くすことができる。しかも、前述のように、光硬化型粘着剤層の両面側から同時に又は交互に光を照射していないので、装置の設備が煩雑になっておらず、光源として、高照度タイプの光源を用いて、簡易な設備で且つ低コストで製造することができる。
【００１８】
本発明では、未硬化状態の光硬化型粘着剤層に一方の面側から光を照射して硬化させる際（１回目に光を照射して硬化させる際）には、重合率が３０〜７３％となるように光照射を行うことが重要である。この際の重合率の下限としては、３０％以上であればよく、好ましくは３５％以上（さらに好ましくは４０％以上、特に４５％以上、なかでも５０％以上）であることが望ましい。また、１回目に光を照射して硬化させる際の重合率の上限としては、７３％以下であればよく、好ましくは７０％以下（さらに好ましくは６７％以下、特に６５％以下）であることが望ましい。１回目に光を照射して硬化させる際の重合率が、３０〜７３％である範囲を外れて光照射を行うと、光硬化型粘着剤層の表裏の両面での特性差を低減させる効果が低下し、光硬化型粘着剤層の表裏の両面での特性差が大きくなってしまう。
【００１９】
一方、３０〜７３％の重合率で硬化させた後、重合率が３０〜７３％の光硬化型粘着剤層に、他方の面側（初めに硬化させる際に光を照射した面に対して反対側の面側）から光を照射して硬化させる際（２回目に光を照射して硬化させる際）には、光硬化型粘着剤層が硬化状態となるように、光照射を行うことが重要である。従って、この２回目に光を照射して硬化させる際の重合率としては、光硬化型粘着剤層が実質的に硬化状態であるとみなすことができる重合率であればよく、１００％であることが望ましいが、１００％未満であってもよい。具体的には、２回目に光を照射して硬化させる際の重合率としては、例えば、９８％以上（好ましくは９９％以上、さらに好ましくは９９．８％以上）であってもよい。
【００２０】
なお、光硬化型粘着剤層の重合率は、公知の重合率の測定方法を利用して求めることができる。具体的には、例えば、以下の（重合率の簡易測定方法）により、光硬化型粘着剤層の重合率を、簡易的に求めることができる。
（重合率の簡易測定方法）
光硬化型粘着剤層の重量（Ｗ1）を測定した後、１３０℃で３時間乾燥させて、再度、重量（Ｗ2）を測定して、この乾燥前後での重量変化より、重合率（％）を下記式（１）より求める。
重合率（％）＝（Ｗ2／Ｗ1）×１００          （１）
【００２１】
また、光硬化型粘着剤層の重合率は、ガスクロマトグラフによっても測定することができる。具体的には、以下の（ガスクロマトグラフによる重合率の測定方法）により、光硬化型粘着剤層の重合率を、より精密に測定することができる。
（ガスクロマトグラフによる重合率の測定方法）
光硬化型粘着剤層から、約１０ｃｍ2を採取して、一方の面（片面）に、いわゆる「アルミホイル」（アルミニウム箔またはシート状のアルミニウム製基材；予め重量を測定しておく）を貼り付け、他方の面を開放状態とした状態で、直ちに秤量を行って、その重量を測定して、光硬化型粘着剤層の重量（Ｗ3）を求めた後、容量２１．５ｍｌのバイアル瓶に入れて、密栓した。その後、試料としての光硬化型粘着剤層が入れられた瓶を、ヘッドスペースサンプラー（ＨＥＷＬＥＴＴ  ＰＡＣＫＡＲＤ社製の「ＨＰ７６９４」）により、１５０℃で３０分間加熱して、加熱状態のガス１．０ｍｌを、ガスクロマトグラフ装置（ＨＥＷＬＥＴＴ  ＰＡＣＫＡＲＤ社製の「ＨＰ６８９０」）に注入して、発生ガス量（Ｗ4）を求め、重合率（％）を、下記式（２）により求める。
重合率（％）＝［（Ｗ3−Ｗ4）／Ｗ3］×１００          （２）
【００２２】
なお、ガスクロマトグラフによる重合率の測定方法において、測定条件は、次の通りである。
ヘッドスペースサンプラーについて
加圧時間：０．１２分
ループ充填時間：０．１２分
ループ平衡時間：０．１２分
注入時間：３分
サンプルループ温度：１６０℃
トランスファーライン温度：２００℃
ガスクロマトグラフ装置について
カラム：ＤＢ−ＦＦＡＰ１．０μｍ（０．５３９ｍｍφ×３０Ｍ）
キャリアーガス及び流量：ヘリウム（Ｈｅ）  ５ｍｌ／ｍｉｎ（定流モード）
カラムヘッド圧：２３ｋＰａ（４０℃）
注入口：スプリット（スプリット比  １２：１  温度２５０℃）
カラム温度：４０℃（０ｍｉｎ）−＜＋１０℃／ｍｉｎ＞−２５０℃（９ｍｉｎ）［４０℃より、昇温速度１０℃／ｍｉｎで２５０℃まで昇温させた後、２５０℃で９分間保持させるという意味］
検出器：ＦＩＤ（温度２５０℃）
【００２３】
［光硬化型粘着シートの製造装置］
このような本発明の光硬化型粘着シートの製造方法では、図１で示されるように、光硬化型粘着剤層の一方の面側から光を照射するための第１光照射部と、光硬化型粘着剤層の他方の面側から光を照射するための第２光照射部とを有しており、且つ光硬化型粘着剤組成物の塗布により形成された未硬化状態の光硬化型粘着剤層に、一方の面側から第１光照射部により光を照射して、重合率が３０〜７３％となるまで硬化させた後、他方の面側から第２光照射部により光を照射して硬化させ、硬化状態の光硬化型粘着剤層を形成することが可能な構成を有している光硬化型粘着シートの製造装置を用いることができる。
【００２４】
光硬化型粘着シートの製造装置における第１光照射部や第２光照射部（これらを「光照射部」と総称する場合がある）は、未硬化状態の光硬化型粘着剤層を硬化させることが可能な光を、未硬化状態の光硬化型粘着剤層のそれぞれの面に、照射することが可能な光源を有していることが重要である。光照射部の光源としては、未硬化状態の光硬化型粘着剤層を硬化させることが可能な光を発光させることができれば、特に制限されない。従って、光照射部の光源としては、光硬化型粘着剤層を形成するための光硬化型粘着剤組成物の種類などに応じて、公知の光源の中から適宜選択することができる。具体的には、光源としては、例えば、高圧放電タイプの光源（例えば、メタルハライドランプ、高圧水銀ランプなど）や、低圧放電タイプの光源（例えば、ブラックライト、捕虫用蛍光ランプ、ケミカルランプなど）等を用いることができる。このような光源において、その波長や照度としては、特に制限されず、光硬化型粘着剤層を形成する光硬化型粘着剤組成物の種類や、光源の種類などに応じて適宜選択することができる。光源としては、例えば、例えば、電離性放射線（α線、β線、γ線、中性子線、電子線など）や紫外線などの活性エネルギー光線（特に、紫外線）を放射させることができるものを好適に用いることができる。光源は単独で又は２種以上組み合わせて使用することができる。
【００２５】
なお、第１光照射部や第２光照射部では、それぞれ、１つの光源が用いられていてもよいが、通常、複数の光源が用いられている。特に、光硬化型粘着シートをライン上で移動させながら、光照射を行う場合は、通常、複数の光源が用いられる。第１光照射部や第２光照射部が、それぞれ、複数の光源を有している場合、各光照射部における光源は、すべて同一の光源であってもよく、部分的に又は全部が異なる光源であってもよい。従って、第１光照射部や第２光照射部では、それぞれ、例えば、高圧放電タイプの光源と、低圧放電タイプの光源とが組み合わせられた光源を有していてもよい。
【００２６】
また、第１光照射部と、第２光照射部とでは、同一の光源を有していてもよく、異なる光源を有していてもよい。また、第１光照射部と、第２光照射部とでは、光源から発光される光の波長や照度が、同一であっても、異なっていてもよい。
【００２７】
いずれにせよ、第１光照射部は、第１照射ゾーン内で、光硬化型粘着剤層中の重合成分を重合率が３０〜７３％となるまで硬化させることができるように、照射時間又はラインの移動速度、第１照射ゾーンの幅、光硬化型粘着剤層と光源との距離、光源の数、光の波長や、光の照度などを適宜選択することができる。一方、第２光照射部は、第２照射ゾーン内で、光硬化型粘着剤層中の重合成分を重合させて、光硬化型粘着剤層が硬化状態となるように、照射時間又はラインの移動速度、第２照射ゾーンの幅、光硬化型粘着剤層と光源との距離、光源の数、光の波長や、光の照度などを適宜選択することができる。
【００２８】
例えば、第１光照射部や第２光照射部において、光源からの光の照度としては、０．１〜５００ｍＷ／ｃｍ2（好ましくは１〜３００ｍＷ／ｃｍ2、さらに好ましくは５０〜２００ｍＷ／ｃｍ2）の範囲から選択することができる。
【００２９】
なお、光硬化型粘着剤層の重合は、通常、重合の初期には、急速に進行するが、後期になると、重合速度が低下するようになる。そのため、光の照射時間又はラインの移動速度、各光照射部による照射ゾーン（第１照射ゾーン、第２照射ゾーン）の幅、光硬化型粘着剤層と光源との距離、光源の数、光の波長や、光の照度などは、第１光照射部と、第２光照射部とで、別々に設定することができる。例えば、光硬化型粘着シートをライン上で、一定のライン速度で移動させながら光照射を行う場合、通常、第１光照射部による第１照射ゾーンの幅よりも、第２光照射部による第２照射ゾーンの幅の方が広くなっており、また、光源の数も、第１光照射部よりも第２光照射部の方が多くなっている。
【００３０】
この第１光照射部や第２光照射部において、光照射により硬化される重合率としては、それぞれ、前記範囲（例えば、１回目に光を照射して硬化させる際の重合率の下限値や上限値を規定することによる範囲や、２回目に光を照射して硬化させる際の重合率の範囲）から選択することが重要である。
【００３１】
本発明では、光照射は、光硬化型粘着剤層に、一方の側から行った後、他方の側から行っていればよく、光硬化型粘着剤層のいずれの側から先に行っていてもよい。従って、例えば、図１で示されるように、光硬化型粘着剤層に、初めに、下部側から光照射を行った後、上部側から光照射を行ってもよく、また、光硬化型粘着剤層に、初めに、上部側から光照射を行った後、下部側から光照射を行ってもよい。
【００３２】
本発明の光硬化型粘着シートの製造装置では、第１光照射部による第１照射ゾーンや、第２光照射部による第２照射ゾーンに、それぞれ、光硬化型粘着シートの除熱や、モノマー成分の蒸発の防止のための冷却部（冷却機構を有する部）が設置されていてもよい。本発明の製造装置では、光硬化型粘着剤層の一方の側から、所定の重合率となるように光を照射した後、他方の側から硬化状態となるように光を照射しており、光硬化型粘着剤層の両面側から同時に又は交互に光を照射していないので、装置の設備が煩雑になっておらず、簡便であり、前記冷却部は容易に設置することが可能となっている。
【００３３】
このような冷却部としては、特に制限されず、光硬化型粘着シートの製造の際に、光硬化型粘着シートの除熱や、モノマー成分の蒸発の防止のために用いられる公知の冷却部の中から、任意の冷却部を適宜選択して用いることができる。具体的には、冷却部としては、冷却された気体成分を噴出することができる冷却ノズルや、冷却された液体成分（冷却水など）が循環された冷却ロール部などを利用することができる。なお、前記冷却ノズルにおいて、噴出する冷却された気体成分としては、液体窒素等の冷却媒体により、所定の温度に冷却された気体成分などが挙げられる。なお、冷却する温度としては、光硬化型粘着シートや、光硬化型粘着剤層上に形成されたセパレータの温度を、３０℃以下（好ましくは２０℃以下、さらに好ましくは１０℃以下）とすることができる温度であることが好ましい。
【００３４】
［光硬化型粘着シート］
本発明の光硬化型粘着シートの製造方法では、光硬化型粘着シートは、光硬化型粘着剤組成物による光硬化型粘着剤層を有している。光硬化型粘着シートとしては、基材の両面に光硬化型粘着剤層が形成された構成の光硬化型両面粘着シート（「基材付き光硬化型両面粘着シート」と称する場合がある）であってもよいが、光硬化型粘着剤層のみから形成された構成の光硬化型両面粘着シート（「基材レス光硬化型両面粘着シート」と称する場合がある）が好適である。
【００３５】
光硬化型粘着剤層を形成するための光硬化型粘着剤組成物としては、光照射により硬化して粘着性を発揮する光硬化型粘着剤組成物であれば特に制限されず、公知の光硬化型粘着剤組成物（例えば、アクリル系光硬化型粘着剤組成物、ポリエステル系光硬化型粘着剤組成物、エポキシ系光硬化型粘着剤組成物など）から適宜選択することができ、アクリル系光硬化型粘着剤組成物を好適に用いることができる。このような光硬化型粘着剤組成物は、モノマー成分又はその一部重合物と、光重合開始剤とを少なくとも含有している。
【００３６】
（モノマー成分）
光硬化型粘着剤組成物において、アクリル系光硬化型粘着剤組成物では、モノマー成分としては、（メタ）アクリル酸エステルが好適に用いられる。このような（メタ）アクリル酸エステルとしては、（メタ）アクリル酸アルキルエステルを好適に用いることができる。（メタ）アクリル酸エステルは、１種のみが用いられていてもよく、２種以上が組み合わせられて用いられていてもよい。
【００３７】
（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ2-14アルキルエステル、さらに好ましくは（メタ）アクリル酸Ｃ2-10アルキルエステル］などが挙げられる。
【００３８】
また、（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸エステルや、フェニル（メタ）アクリレート等の芳香族炭化水素基を有する（メタ）アクリル酸エステルなどが挙げられる。
【００３９】
なお、（メタ）アクリル酸エステルは、モノマー成分の主成分として用いられている。そのため、（メタ）アクリル酸エステル［特に、（メタ）アクリル酸アルキルエステル］の割合は、例えば、モノマー成分全量に対して５０重量％以上であることが重要であり、好ましくは７０重量％以上（さらに好ましくは８０重量％以上）である。
【００４０】
また、モノマー成分として、極性基含有単量体や多官能性単量体などの各種の共重合性単量体（エチレン性不飽和単量体）が用いられていてもよい。モノマー成分として、共重合性単量体を用いることにより、例えば、被着体への接着力を向上させたり、光硬化型粘着剤（感圧性接着剤など）の凝集力を高めたりすることができる。共重合性単量体は単独で又は２種以上組み合わせて使用することができる。
【００４１】
前記極性基含有単量体としては、極性基を有するモノエチレン性不飽和単量体を好適に用いることができる。具体的には、極性基含有単量体としては、例えば、（メタ）アクリル酸、イタコン酸、マレイン酸、フマル酸、クロトン酸、イソクロトン酸などのカルボキシル基含有単量体又はその無水物（無水マレイン酸など）；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキルなどの水酸基含有単量体；アクリルアミド、メタアクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸アミノエチル、（メタ）アクリル酸ジメチルアミノエチル、（メタ）アクリル酸ｔ−ブチルアミノエチルなどのアミノ基含有単量体；（メタ）アクリル酸グリシジル、（メタ）アクリル酸メチルグリシジルなどのグリシジル基含有単量体；アクリロニトリルやメタクリロニトリルなどのシアノ基含有単量体；Ｎ−ビニル−２−ピロリドン、（メタ）アクリロイルモルホリンの他、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール等の複素環含有ビニル系単量体などが挙げられる。極性基含有単量体としては、アクリル酸等のカルボキシル基含有単量体又はその無水物が好適である。
【００４２】
極性基含有単量体の使用量としては、モノマー成分全量に対して３０重量％以下（例えば、１〜３０重量％、好ましくは３〜２０重量％）であることが望ましい。極性基含有単量体の使用量が、モノマー成分全量に対して３０重量％を超えると、例えば、アクリル系光硬化型粘着剤の凝集力が高くなりすぎ、感圧接着性が低下するおそれがある。なお、極性基含有単量体の使用量が少なすぎると（例えば、モノマー成分全量に対して１重量％未満であると）、例えば、アクリル系光硬化型粘着剤の凝集力が低下し、高いせん断力が得られなくなる。
【００４３】
また、前記多官能性単量体としては、例えば、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ブチルジ（メタ）アクリレート、ヘキシルジ（メタ）アクリレートなどが挙げられる。このような多官能性単量体は、下記に示されるように、交叉結合剤としても利用することができる。
【００４４】
多官能性単量体の使用量としては、モノマー成分全量に対して０．５重量％以下（例えば、０．０１〜０．５重量％）であることが望ましい。多官能性単量体の使用量が、モノマー成分全量に対して０．５重量％を超えると、例えば、架橋密度が高くなり、必要な剥離力が得られなくなる場合がある。なお、多官能性単量体の使用量が少なすぎると（例えば、モノマー成分全量に対して０．０１重量％未満であると）、例えば、アクリル系光硬化型粘着剤の凝集力が低下する。
【００４５】
また、極性基含有単量体や多官能性単量体以外の共重合性単量体としては、例えば、酢酸ビニル、プロピオン酸ビニルなどのビニルエステル類；スチレン、ビニルトルエンなどの芳香族ビニル化合物；エチレン、ブタジエン、イソプレン、イソブチレンなどのオレフィン又はジエン類；ビニルアルキルエーテルなどのビニルエーテル類；塩化ビニル；（メタ）アクリル酸メトキシエチル、（メタ）アクリル酸エトキシエチルなどの（メタ）アクリル酸アルコキシアルキル系モノマー；ビニルスルホン酸ナトリウムなどのスルホン酸基含有単量体；２−ヒドロキシエチルアクリロイルホスフェートなどのリン酸基含有モノマー；シクロヘキシルマレイミド、イソプロピルマレイミドなどのイミド基含有単量体；２−メタクリロイルオキシエチルイソシアネートなどのイソシアネート基含有単量体；フッ素原子含有（メタ）アクリレート；ケイ素原子含有（メタ）アクリレートなどが挙げられる。
【００４６】
（光重合開始剤）
光重合開始剤としては、特に制限されず、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。光重合開始剤は単独で又は２種以上組み合わせて使用することができる。
【００４７】
具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどが挙げられる。α−ケトール系光重合開始剤としては、例えば、２−メチル−２−ヒドロキシプロピオフェノン、１−［４−（２−ヒドロキシエチル）−フェニル］−２−ヒドロキシ−２−メチルプロパン−１−オンなどが挙げられる。芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。
【００４８】
また、ベンゾイン系光重合開始剤には、例えば、ベンゾインなどが含まれる。ベンジル系光重合開始剤には、例えば、ベンジルなどが含まれる。ベンゾフェノン系光重合開始剤には、例えば、ベンゾフェノン、ベンゾイル安息香酸、３，３´−ジメチル−４−メトキシベンゾフェノン、ポリビニルベンゾフェノン、α−ヒドロキシシクロヘキシルフェニルケトンなどが含まれる。ケタール系光重合開始剤には、例えば、ベンジルジメチルケタールなどが含まれる。チオキサントン系光重合開始剤には、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン、ドデシルチオキサントンなどが含まれる。
【００４９】
また、その他の光重合開始剤としては、例えば、アシルホスフィンオキサイドなどが挙げられる。
【００５０】
光重合開始剤の使用量としては、特に制限されないが、多くなりすぎると、低分子量のポリマー（共重合体）が生成しやすくなり、一方、少なくなると、重合反応が進行しにくくなるために、例えば、全モノマー成分［特に、（メタ）アクリル酸エステルを単量体主成分とする全モノマー成分］１００重量部に対して０．０１〜２重量部（好ましくは０．０５〜１重量部）の範囲から選択することが望ましい。
【００５１】
光重合開始剤の活性化に際しては、光（特に、活性エネルギー光線）を利用することができる。このような光において、活性エネルギー光線としては、例えば、α線、β線、γ線、中性子線、電子線などの電離性放射線や、紫外線などが挙げられ、特に、紫外線が好適である。また、活性エネルギー光線等の光の照射エネルギーは特に制限されず、光重合開始剤を活性化させて、モノマー成分の反応を生じさせることができればよい。このような光は、第１光照射部や第２光照射部で用いられている。
【００５２】
なお、光硬化型粘着剤組成物には、前記成分（モノマー成分又はその一部重合物や、光重合開始剤など）の他に、適宜な添加剤が含まれていてもよい。このような添加剤としては、例えば、充填剤、架橋剤（例えば、ポリイソシアネート系架橋剤、シリコーン系架橋剤、エポキシ系架橋剤、アルキルエーテル化メラミン系架橋剤など）、粘着付与剤（例えば、ロジン誘導体樹脂、ポリテルペン樹脂、石油樹脂、油溶性フェノール樹脂などからなる常温で固体、半固体あるいは液状のもの）、可塑剤、老化防止剤、酸化防止剤、着色剤（顔料や染料など）、界面活性剤などが挙げられる。
【００５３】
特に、せん断接着力を高めるためや、加工性を向上させるために、添加剤として、充填剤を好適に用いることができる。このような充填剤としては、無機系充填剤、有機系充填剤のいずれであってもよい。無機系充填剤としては、特に制限されず、例えば、シリカ、炭酸カルシウム、クレー、酸化チタン、ガラスバルーン、アルミナバルーンなどが挙げられる。また、有機系充填剤としては、特に制限されず、例えば、ポリエステル系ビーズ、ポリ塩化ビニリデン系バルーン、ポリアクリル系バルーン等の各種樹脂によるビーズやバルーンなどが挙げられる。
【００５４】
なお、交叉結合剤として、架橋剤や、多官能性単量体を用いることができる。このような架橋剤や多官能性単量体としては、前記例示のものを用いることができる。交叉結合剤の使用量としては、前記多官能性単量体の使用量と同様に、モノマー成分全量に対して０．５重量％以下（例えば、０．０１〜０．５重量％）であることが望ましい。交叉結合剤の使用量が、モノマー成分全量に対して０．５重量％を超えると、例えば、架橋密度が高くなり、必要な剥離力が得られなくなる場合があり、一方、少なすぎると（例えば、モノマー成分全量に対して０．０１重量％未満であると）、例えば、アクリル系光硬化型粘着剤の凝集力が低下する。
【００５５】
また、光硬化型粘着剤層を着色するために、光重合を阻害しない程度の使用量で、顔料（着色顔料）が用いられていてもよい。光硬化型粘着シートとしては、黒色が好まれる場合が多いため、顔料としては、カーボンブラック等の黒色系顔料が好適に用いられる。顔料の使用量としては、顔料の種類などに応じて適宜選択することができる。例えば、カーボンブラックの使用量としては、モノマー成分全量に対して１重量％以下であることが好ましく、１重量％を超えると、光重合を行うことができなくなる場合がある。
【００５６】
このような光硬化型粘着剤組成物を、支持体の所定の面に塗布することにより、未硬化状態の光硬化型粘着剤層を有する光硬化型粘着シート用部材（未硬化光硬化型粘着シート）を得ることができる。なお、光硬化型粘着剤組成物としては、例えば、モノマー成分と、光重合開始剤と、必要に応じて添加剤とを混合してモノマー混合物を調整することにより得られた光硬化型粘着剤組成物であってもよく、モノマー成分と、光重合開始剤と、必要に応じて添加剤とを混合した後、光を照射して、一部のモノマー成分のみを重合させることにより得られた光硬化型粘着剤組成物（シロップ）であってもよい。光硬化型粘着剤組成物としては、モノマー成分の一部が重合されたモノマー成分の一部重合物を有する光硬化型粘着剤組成物（シロップ）が好適に用いられる。
【００５７】
未硬化状態の光硬化型粘着剤層の厚みとしては、特に限定されないが、本発明の効果を効果的に発現させるために、０．４ｍｍ以上（好ましくは０．８ｍｍ以上、さらに好ましくは１ｍｍ以上）であることが好ましい。なお、未硬化状態の光硬化型粘着剤層の厚みが５ｍｍを超えると、光照射による光硬化が困難となるため、未硬化状態の光硬化型粘着剤層の厚みの上限としては、５ｍｍ以下（好ましくは４ｍｍ以下、さらに好ましくは３ｍｍ以下）である。
【００５８】
なお、光硬化型粘着剤組成物の塗布に際しては、例えば、慣用のコーター（例えば、コンマロールコーター、ダイロールコーター、グラビヤロールコーター、リバースロールコーター、キスロールコーター、ディップロールコーター、バーコーター、ナイフコーター、スプレーコーターなど）を用いることができる。
【００５９】
光硬化型粘着剤組成物を塗布する支持体の所定の面としては、セパレータの離型面（非粘着性面）や、粘着シート用基材の何れかの面とすることができる。なお、光硬化型粘着シートが基材レス光硬化型両面粘着シートである場合、光硬化型粘着剤組成物を塗布する支持体の所定の面としては、通常、セパレータの離型面である。
【００６０】
セパレータ（剥離ライナー）としては、慣用の剥離紙などを使用することができる。具体的には、セパレータとしては、例えば、離型処理剤（剥離処理剤）による離型処理層（剥離処理層）を少なくとも一方の表面に有する基材の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などを用いることができる。なお、低接着性基材では、両面が離型面と利用することができ、一方、離型処理層を有する基材では、離型処理層表面を離型面（離型処理面または非粘着性処理面）として利用することができる。
【００６１】
セパレータとしては、例えば、セパレータ用基材の少なくとも一方の面に離型処理層が形成されているセパレータ（離型処理層を有する基材）を好適に用いることができる。このようなセパレータ用基材としては、ポリエステルフィルム（ポリエチレンテレフタレートフィルム等）、オレフィン系樹脂フィルム（ポリエチレンフィルム、ポリプロピレンフィルム等）、ポリ塩化ビニルフィルム、ポリイミドフィルム、ポリアミドフィルム（ナイロンフィルム）、レーヨンフィルムなどのプラスチック系基材フィルム（合成樹脂フィルム）や、紙類（上質紙、和紙、クラフト紙、グラシン紙、合成紙、トップコート紙など）の他、これらを、ラミネートや共押し出しなどにより、複層化したもの（２〜３層の複合体）等が挙げられる。セパレータ用基材としては、空気中や不活性ガス雰囲気中で光照射を行わない場合は、酸素を遮断することが可能なプラスチック系基材フィルム（特に、ポリエチレンテレフタレートフィルム）が用いられたセパレータ用基材を好適に用いることができる。
【００６２】
一方、離型処理層を構成する離型処理剤としては、特に制限されず、例えば、シリコーン系離型処理剤、フッ素系離型処理剤、長鎖アルキル系離型処理剤などを用いることができる。離型処理剤は単独で又は２種以上組み合わせて使用することができる。
【００６３】
なお、セパレータとしては、未硬化状態の光硬化型粘着剤層を硬化させるのに有効な光を少なくとも透過させることができるもの（光透過性セパレータ）を好適に用いることができる。セパレータの厚さや製造方法などは特に制限されない。
【００６４】
光硬化型粘着シートとしては、基材レス光硬化型両面粘着シートである場合、光硬化型粘着剤層の両面が、それぞれ、各セパレータにより保護された形態（セパレータ／光硬化型粘着剤層／セパレータの層構成を有する形態）を有していることが好ましい。光硬化型粘着シートとしては、もちろん、セパレータの離型面が光硬化型粘着剤層の表面と接触するように、積層された形態を有していることが重要である。
【００６５】
従って、本発明では、光照射を行う未硬化状態の光硬化型粘着剤層（未硬化光硬化型粘着シート）としては、未硬化状態であり且つ両面がそれぞれ各セパレータにより保護された形態の光硬化型粘着剤層を好適に用いることができる。すなわち、本発明の光硬化型粘着シートとしては、未硬化状態であり且つ両面がそれぞれ各セパレータにより保護された形態の光硬化型粘着剤層に、光硬化型粘着剤層の一方の面側（すなわち、一方のセパレータ側）から光を照射して、重合率が３０〜７３％となるまで硬化させた後、光硬化型粘着剤層の他方の面側（すなわち、他方のセパレータ側）から光を照射して、硬化状態となるまで硬化させて、硬化状態の光硬化型粘着剤層を形成して得られる光硬化型粘着シートが好適である。なお、このように、未硬化光硬化型粘着シートとして、セパレータにより挟み込んだ形態であり且つ未硬化状態の光硬化型粘着剤層を用いる場合、未硬化状態の光硬化型粘着剤層には、セパレータを通して光を照射することになるので、セパレータとしては、未硬化状態の光硬化型粘着剤層を硬化させるのに有効な光を少なくとも透過させることができるものであることが重要である。
【００６６】
本発明において、前記製造方法により作製された光硬化型粘着シートとしては、ロール状に巻回された形態を有していてもよく、また、シートが積層された形態を有していてもよい。すなわち、本発明の光硬化型粘着シートは、テープ状、シート状などの形態を有することができる。
【実施例】
【００６７】
以下に、実施例に基づいて本発明をより詳細に説明するが、本発明はこれらの実施例により限定されるものではない。なお、下記の実施例や比較例では、次の（重合率の測定方法）により、重合率（％）を求めた。
（重合率の測定方法）
光硬化型粘着剤組成物や、光硬化型粘着剤層の重量（Ｗ1）を測定した後、１３０℃で３時間乾燥させて、再度、重量（Ｗ2）を測定する。そして、重合率（％）を下記式（１）より求める。
重合率（％）＝（Ｗ2／Ｗ1）×１００          （１）
【００６８】
（実施例１）
モノマー成分として、２−エチルヘキシルアクリレート：９０重量部、およびアクリル酸：１０重量部が混合されたモノマー混合物に、光重合開始剤として、商品名「イルガキュアー６５１」（チバ・スペシャリティー・ケミカルズ社製）：０．２重量部を配合して混合した後、窒素雰囲気下で、紫外線（ＵＶ）を照射して、一部が重合した組成物（シロップ）を調製した。このシロップについて、重合率を求めたところ、８％であった。
【００６９】
前記シロップ：１００重量部に、光重合開始剤として、商品名「イルガキュアー１８４」（チバ・スペシャリティー・ケミカルズ社製）：０．２重量部、交叉結合剤として、１，６−ヘキサンジオールジアクリレート（多官能性単量体）：０．１５重量部、顔料（商品名「アイクロリス  ブラック  Ｃ−Ｔ」チバ・スペシャリティー・ケミカルズ社製；カーボンブラックを３５重量％含有している）：０．０２重量部、およびガラスバルーン（商品名「セルスターＺ−２７」東海工業社製）：１０重量部を混合して、塗工液（光硬化型粘着剤組成物）を調製した。
【００７０】
前記塗工液を、脱泡した後、セパレータとしての、非粘着性処理を施したポリエチレンテレフタレート製フィルム（厚み：５０μｍ）における非粘着性処理面に、乾燥及び硬化後の厚さが１．２ｍｍとなるように塗工して、未硬化状態の光硬化型粘着剤層を形成し、該光硬化型粘着剤層上に、セパレータとしての、非粘着性処理を施したポリエチレンテレフタレート製フィルム（厚み：５０μｍ）を、非粘着性処理面が光硬化型粘着剤層表面と接触する形態で積層して、未硬化状態の光硬化型粘着剤層を有する光硬化型粘着シート用部材（未硬化光硬化型粘着シート；「ウェブ」と称する場合がある）を作製した。
【００７１】
前記ウェブを、図１に示されるような光硬化型粘着シートの製造装置における光照射処理ゾーン部に供給した。具体的には、光硬化型粘着シートの製造装置における光照射処理ゾーン部は、供給されるウェブに、初めに、一方の側（例えば、下部側）から所定の重合率となるまで、光を照射する第１照射ゾーンと、次に、他方の側（例えば、上部側）から硬化状態となるまで、光を照射する第２照射ゾーンとを有しており、まず、ウェブを第１照射ゾーン内に供給して、第１照射ゾーン内を一定の速度で移動させながら、ウェブの一方の面側（下部側の面側）から、最大照度：約１００ｍＷ／ｃｍ2のメタルハライドランプ（光源）により、紫外線を照射して、重合率が４１％となるまで照射させた後、第２照射ゾーン内に供給して、第２照射ゾーン内を一定の速度（前記第１照射ゾーン内の移動速度と同じ速度）で移動させながら、ウェブの他方の面側（上部側の面側；前記第１照射ゾーン内で照射した面に対して反対側の面側）から、最大照度：約１００ｍＷ／ｃｍ2のメタルハライドランプ（光源）により、紫外線を照射して、完全に硬化させて、基材レスタイプの光硬化型粘着シートを得た（重合率はほぼ１００％となっている）。
【００７２】
（実施例２）
実施例１と同様にして、未硬化状態の光硬化型粘着剤層を有する光硬化型粘着シート用部材（ウェブ）を作製するとともに、第１照射ゾーン内での重合率を５１％としたこと以外は実施例１と同様にして、紫外線を照射して、基材レスタイプの光硬化型粘着シートを得た。
【００７３】
（実施例３）
実施例１と同様にして、未硬化状態の光硬化型粘着剤層を有する光硬化型粘着シート用部材（ウェブ）を作製するとともに、第１照射ゾーン内での重合率を６３％としたこと以外は実施例１と同様にして、紫外線を照射して、基材レスタイプの光硬化型粘着シートを得た。
【００７４】
（実施例４）
実施例１と同様にして、未硬化状態の光硬化型粘着剤層を有する光硬化型粘着シート用部材（ウェブ）を作製するとともに、第１照射ゾーン内での重合率を６９％としたこと以外は実施例１と同様にして、紫外線を照射して、基材レスタイプの光硬化型粘着シートを得た。
【００７５】
（比較例１）
実施例１と同様にして、未硬化状態の光硬化型粘着剤層を有する光硬化型粘着シート用部材（ウェブ）を作製した。このウェブを、第１照射ゾーン内に供給せずに、第２照射ゾーン内に供給して、第２照射ゾーン内を一定の速度（実施例１における第１照射ゾーン内の移動速度と同じ速度）で移動させながら、ウェブの一方の面側（上部側の面側）から、最大照度：約１００ｍＷ／ｃｍ2のメタルハライドランプ（光源）により、紫外線を照射して、完全に硬化させて、基材レスタイプの光硬化型粘着シートを得た。
【００７６】
すなわち、該比較例１では、ウェブの一方の面側からのみ光照射を行っている。
【００７７】
（比較例２）
実施例１と同様にして、未硬化状態の光硬化型粘着剤層を有する光硬化型粘着シート用部材（ウェブ）を作製するとともに、第１照射ゾーン内での重合率を２９％としたこと以外は実施例１と同様にして、紫外線を照射して、基材レスタイプの光硬化型粘着シートを得た。
【００７８】
（比較例３）
実施例１と同様にして、未硬化状態の光硬化型粘着剤層を有する光硬化型粘着シート用部材（ウェブ）を作製するとともに、第１照射ゾーン内での重合率を７５％としたこと以外は実施例１と同様にして、紫外線を照射して、基材レスタイプの光硬化型粘着シートを得た。
【００７９】
（評価）
実施例および比較例により得られた基材レスタイプの光硬化型粘着シートについて、セパレータを剥がした後、各面（上面、下面）について、接着力を下記の接着力測定方法により求めて、基材レスタイプの光硬化型粘着シートの各面の接着力の差を求めた。
【００８０】
（接着力測定方法）
光硬化型粘着シートを２５ｍｍ幅に切断してサンプルを作製する。該サンプルの一方の面を研磨されたステンレス板に、５ｋｇのローラーで片道圧着方法により貼り合わせた後、サンプルの他方の面をポリエステルフィルム（厚み：５０μｍ）に接着させて、試験片を作製する。この試験片を、ＲＴ雰囲気下［（２０±２）℃、（６５±５）％ＲＨの雰囲気下］で、２０分間エージングした後、引張速度５０ｍｍ／ｍｉｎ、１８０°ピールの条件で、光硬化型粘着シートをステンレス板から剥離させて、光硬化型粘着シートの一方の面での接着力（Ｎ／２５ｍｍ）を測定する。また、同様にして、光硬化型粘着シートの他方の面での接着力（Ｎ／２５ｍｍ）を測定する。そして、両面での接着力の差（絶対値）を求める。この測定結果は、表１に示した。
【００８１】
【表１】
2006036880.tif 000002
【００８２】
表１から明らかなように、第１照射ゾーン内での重合率を所定の範囲とし、その後、第２照射ゾーン内で残部の重合を行うことにより、光硬化型粘着シートの両面での接着力の差が低減されていることが確認された。従って、この製造方法により、光硬化型粘着シートの両面での物性差の発生を解消又は抑制することができることが確認された。
【図面の簡単な説明】
【００８３】
【図１】本発明の光硬化型粘着シートの製造方法の一例を部分的に示す概略図である。
【符号の説明】
【００８４】
１    光硬化型粘着シートの製造装置における光照射処理ゾーン部
１ａ  第１照射ゾーン
１ｂ  第２照射ゾーン
２    第１光照射部
２ａ  第１光照射部２における光源
３    第２光照射部
３ａ  第２光照射部３における光源
４    光硬化型粘着シート
４ａ  未硬化状態の光硬化型粘着剤層を有する光硬化型粘着シート用部材
５    光照射処理ゾーン部１におけるラインの移動方向
【図１】
2006036880.tif 000003